Brevet FR3078336A1 (20190830)

REVENDICATIONS1. Pneumatique comprenant une composition de caoutchouc à base de : - au moins un élastomère, - un peroxyde organique, et - de l'oxyde de magnésium, le rapport de la quantité massique d'oxyde de magnésium sur la quantité massique de peroxyde organique étant supérieur ou égal à\n<CLM>\1\t2. Pneumatique selon la revendication 1, dans lequel l'élastomère est dépourvu de groupes fonctionnels chlore et de groupes fonctionnels acide carboxylique, de préférence dépourvu de groupes fonctionnels halogène et de groupes fonctionnels acide carboxylique.\n<CLM>\1\tPneumatique selon l'une quelconque des revendications 1 ou 2, dans lequel l'élastomère est choisi dans le groupe constitué par les élastomères diéniques, les polyoléfines saturées, les silicones, les élastomères fluorés, les copolymères d'éthylène-acétate de vinyle, les copolymères d'éthylène-(méth)acrylate de méthyle, les copolymères d'éthylène-méthacrylate de glycidyle et/ou les mélanges de ces derniers.\n<CLM>\1\tPneumatique selon l'une quelconque des revendications précédentes, dans lequel l'élastomère est choisi dans le groupe constitué par les polybutadiènes, les polyisoprènes de synthèse, le caoutchouc naturel, les copolymères de butadiène, en particulier les copolymères de butadiène et de styrène et les copolymères de butadiène et d'acrylonitrile, les copolymères d'isoprène, en particulier les copolymères d'isoprène et de styrène, et les mélanges de ces élastomères.\n<CLM>\1\tPneumatique selon l'une quelconque des revendications précédentes, dans lequel le peroxyde organique est choisi parmi le peroxyde de dicumyle, les peroxydes d'aryle ou de diaryle, le 37 peroxyde de diacétyle, le peroxyde de benzoyle, le peroxyde de dibenzoyle, le peroxyde de ditertbutyle, le peroxyde de tertbutylcumyle, le 2,5-bis (tertbutylperoxy)-2,5-diméthylhexane, le n-buty1-4,4'-di(tert-butylperoxy) valérate, le 00-(t-buty1)-0-(2- 5 éthylhexyl) monoperoxycarbonate, le tertio-butyl peroxyisopropylcarbonate, le tertio-butyl peroxybenzoate, le tertbutyl peroxy-3,5,5-triméthylhexanoate, le 1,3(4)-bis(tertbutylperoxyisopropyl)benzene et les mélanges de ces derniers. 10\n<CLM>\1\tPneumatique selon l'une quelconque des revendications précédentes, dans lequel le peroxyde organique est utilisé dans une quantité massique de 0,1 à 10 pce, de préférence de 0,4 à 6 pce. 15\n<CLM>\1\tPneumatique selon l'une quelconque des revendications précédentes, dans lequel l'oxyde de magnésium a une surface spécifique BET allant de 1 à 200 m2/g, de préférence de 5 à 170 m 2/g 20\n<CLM>\1\tPneumatique selon l'une quelconque des revendications précédentes, dans lequel l'oxyde de magnésium a une surface spécifique BET supérieure à 25 m2/g.\n<CLM>\1\tPneumatique selon l'une quelconque des revendications 25 précédentes, dans lequel l'oxyde de magnésium est utilisé dans une quantité massique comprise de 1 à 50 pce, de préférence de 2 à 30 pce.\n<CLM>\1\tPneumatique selon l'une quelconque des revendications 30 précédentes, dans lequel la composition comprend en outre un co-agent de réticulation choisi dans le groupe constitué par les composés (méth)acrylates, les composés maléim ides, les composés allyliques, les composés vinyliques et leurs mélanges. 35\n<CLM>\1\tPneumatique selon la revendication 10, dans lequel le co-agent de réticulation comprend un composé (méth)acrylate, sous forme de sel métallique, ou d'ester ou sous forme polymérique. 38\n<CLM>\1\tPneumatique selon la revendication 10 ou 11, dans lequel le co- agent de réticulation comprend un composé (méth)acrylate sous forme de sel métallique. 5\n<CLM>\1\tPneumatique selon la revendication 11 ou 12, dans lequel le sel métallique est un sel de zinc de formule (I) : (I) dans laquelle Ri, R2, R3, R4, R5 et R6 représentent 10 indépendamment un atome d'hydrogène ou un groupe hydrocarboné en C1-C7 choisi parmi les groupes alkyles linéaires, ramifiés ou cycliques, les groupes aralkyles, les groupes alkylaryles et les groupes aryles, et éventuellement interrompu par un ou plusieurs hétéroatomes, R2 et R3 d'une part 15 et R5 et R6 d'autre part pouvant indépendamment former un cycle non aromatique.\n<CLM>\1\tPneumatique selon l'une quelconque des revendications 11 à 13, dans lequel le sel métallique est un sel de zinc de formule (II) : R2 O O R2 20 25 dans laquelle Ri, R2 et R3 représentent indépendamment un atome d'hydrogène ou un groupe hydrocarboné en C1-C7 choisi parmi les groupes alkyles linéaires, ramifiés ou cycliques, les groupes aralkyles, les groupes alkylaryles et les groupes aryles, et éventuellement interrompu par un ou plusieurs hétéroatomes, R2 et R3 pouvant former un cycle non aromatique. R1\n<CLM>\1\tPneumatique selon l'une quelconque des revendications 13 ou 14, dans lequel Ri, R2, R3, R4, R5 et R6 dans la formule (I) ou Ri, 39 R2, R3 dans la formule (II) représentent indépendamment un atome d'hydrogène ou un groupe méthyle.\n<CLM>\1\tPneumatique selon l'une quelconque des revendications 11 à 15, 5 dans lequel le sel métallique est le diacrylate de zinc ou le diméthacrylate de zinc.\n<CLM>\1\tPneumatique selon l'une quelconque des revendications 10 à 16, dans lequel le co-agent est utilisé dans une quantité massique 10 de 5 à 50 pce, de préférence de 10 à 30 pce.\n<CLM>\1\tPneumatique selon l'une quelconque des revendications 10 à 17, dans lequel : - le rapport de la quantité massique de peroxyde organique 15 sur la quantité massique de co-agent de réticulation dans la composition est inférieur ou égal à 0,09, de préférence inférieur ou égal à 0,05, plus préférentiellement inférieur ou égal à 0,04 et encore plus préférentiellement inférieur ou égal à 0,03; et/ou 20 - le rapport de la quantité massique de co-agent sur la quantité massique d'oxyde de magnésium dans la composition vaut de 0,5 à 5, de préférence de 0,8 à 2, et de manière plus particulièrement préférée de 1 à 1,5. 25\n<CLM>\1\tPneumatique selon l'une quelconque des revendications précédentes, dans lequel la composition comprend en outre une charge renforçante, de préférence choisie dans le groupe constitué par le noir de carbone, la silice et leurs mélanges. 30\n<CLM>\1\tPneumatique selon la revendication 19, dans lequel la quantité massique de charge renforçante dans la composition est de 5 à 45 pce, de préférence de 10 à 40 pce, de manière plus particulièrement préférée de 15 à 35 pce. 35\n<CLM>\1\tPneumatique selon la revendication 19 ou 20, dans lequel le rapport de la quantité massique de charge renforçante sur la quantité massique de co-agent de réticulation dans la composition est inférieur ou égal à 2, et de préférence vaut de 0,3 à 2, encore plus préférentiellement de 0,7 à 1,3.\n<CLM>\1\t23. 10 15\n<CLM>\1\t20\n<CLM>\1\t25\n<CLM>\1\t30\n<CLM>\1\t35 Pneumatique selon l'une quelconque des revendications précédentes, dans lequel le rapport de la quantité massique d'oxyde de magnésium sur la quantité massique de peroxyde organique dans la composition vaut de 5 à 60, de préférence de 10 à 40, et de manière plus particulièrement préférée de 15 à\n<CLM>\1\tPneumatique selon l'une quelconque des revendications précédentes, dans lequel la composition comprend en outre un ou plusieurs composés choisis dans le groupe constitué par les plastifiants, les agents de mise en oeuvre, les antioxydants, et les stabilisants. Pneumatique selon l'une quelconque des revendications précédentes, dans lequel la composition est celle d'au moins tout ou partie d'une couche du pneumatique choisie parmi une bande de roulement, un flanc, un revêtement intérieur, une nappe carcasse, un bourrelet, ou une nappe de sommet. Utilisation d'oxyde de magnésium pour augmenter la vitesse de réticulation et/ou la densité de réticulation d'au moins un élastomère, dans une composition de caoutchouc, pour la fabrication de tout ou partie d'un pneumatique, notamment la fabrication de bandes de roulement, de flancs, de revêtements intérieurs, de nappes de carcasse, de bourrelets, et/ou de nappes de sommet. Utilisation selon la revendication 25, dans laquelle la composition de caoutchouc est telle que définie dans l'une quelconque des revendications 1 à\n<CLM>\1\tUtilisation selon l'une des revendications 25 ou 26, permettant d'obtenir une densité de réticulation supérieure à 1,5 fois, de préférence 2 fois, 3 fois, 5 fois, 10 fois, 20 fois, 50 fois ou 100 fois la densité de réticulation obtenue dans les mêmes conditions de réticulation mais en l'absence d'oxyde de magnésium. 41\n<CLM>\1\tUtilisation selon l'une des revendications 25 à 27, permettant d'obtenir une vitesse de réticulation supérieure à 1,1 fois, de préférence 1,2 fois, 1,3 fois, 1,4 fois, 1,5 fois, 1,8 fois ou 2 fois la vitesse de réticulation obtenue dans les mêmes conditions de 5 réticulation mais en l'absence d'oxyde de magnésium.